(57)【要約】【課題】耐水性を有するだけでなく太陽の強い放射熱をさえぎることができ、さらにはシートで覆われた内部空間の温度上昇を防ぐことができる遮熱シートおよび遮熱用品を提供する。【解決手段】耐水性がＪＩＳ  Ｌ１０９２  Ａ法（低水圧法）で測定して５００ｍｍＨ２Ｏ以上であり、かつ目付けが３０ｇ／ｍ２以上である、繊維材料からなり基布に金属皮膜層が積層されており、該金属皮膜層表面の赤外線放射率が０．１〜０．５の範囲であることを特徴とする遮熱シート。【選択図】なし【特許請求の範囲】
【請求項１】
耐水性がＪＩＳ  Ｌ１０９２  Ａ法（低水圧法）で測定して５００ｍｍＨ２Ｏ以上であり、かつ目付けが３０ｇ／ｍ２以上である、繊維材料からなる基布に金属皮膜層が積層されており、該金属皮膜層表面の赤外線放射率が０．１〜０．５の範囲であることを特徴とする遮熱シート。
ただし、前記の赤外線放射率は、波長４〜２０μｍにおける金属皮膜層表面の積分放射率を測定するものとする。
【請求項２】
前記の金属皮膜層がアルミニウムからなる、請求項１に記載の遮熱シート。
【請求項３】
前記の繊維材料がポリエステル繊維である、請求項１または請求項２に記載の遮熱シート。
【請求項４】
前記の基布が、カバーファクター（ＣＦ）が１４００以上の織物である、請求項１〜３のいずれかに記載の遮熱シート。
ただし、カバーファクター（ＣＦ）は下記式により算出される。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【請求項５】
前記の基布において、引裂き強度がＪＩＳ  Ｌ１０９６  Ｄ法（ペンジュラム法）で測定して１５Ｎ以上である、請求項１〜４のいずれかに記載の遮熱シート。
【請求項６】
前記の基布に撥水加工が施されてなる、請求項１〜５のいずれかに記載の遮熱シート。
【請求項７】
金属皮膜層の上にさらにオレフィン系シートが積層されてなる、請求項１〜６のいずれかに記載の遮熱シート。
【請求項８】
請求項１〜７のいずれかに記載の遮熱シートを、金属皮膜層が内側に位置するよう用いてなる、テントまたは日傘の遮熱用品。
【発明の詳細な説明】
【技術分野】
【０００１】
本発明は、耐水性を有するだけでなく太陽の強い放射熱をさえぎることができ、さらにはシートで覆われた内部空間の温度上昇を防ぐことができる遮熱シート、および該遮熱シートを用いてなる遮熱用品に関するものである。
【背景技術】
【０００２】
従来、テント等に使用される膜体には、耐水性だけでなく夏場の強い日差しの下での太陽の強い放射熱をさえぎることが要望されている。さらには、テント内部での温度上昇および体感温度を低く抑えることが要望されている。
【０００３】
熱をさえぎる遮熱シートとしては、ＴｉやＣｒなどからなる金属皮膜層を不織布に積層したものが提案されている（例えば、特許文献１参照）。しかしながら、かかる遮熱シートは、耐水性を有するものではないため、テントの膜体として使用することができなかった。
【０００４】
また、特許文献２では、酸化亜鉛を主体とするセラミック粉末を水性懸濁液として用い、繊維に対して１〜４０重量％付与することが提案されているが、かかる方法で得られた繊維は、太陽の強い放射熱をさえぎることはできるものの、テントの膜体として使用しても、内部空間の温度上昇を防ぐことができるものではなかった。
【０００５】
【特許文献１】特開２００１−１１５２５２号公報
【特許文献２】特開平９−２１０６７号公報
【発明の開示】
【発明が解決しようとする課題】
【０００６】
本発明は上記の背景に鑑みなされたものであり、その目的は、耐水性を有するだけでなく太陽の強い放射熱をさえぎることができ、さらにはシートで覆われた内部空間の温度上昇を防ぐことができる遮熱シートおよび遮熱用品を提供することにある。
【課題を解決するための手段】
【０００７】
本発明者は上記課題を達成するため鋭意検討した結果、所定の耐水性と目付けを有する基布に、低い赤外線放射率を有する金属皮膜層を積層することにより、所望の遮熱シートが得られることを見出し、さらに鋭意検討を重ねることにより本発明を完成するに至った。
【０００８】
かくして、本発明によれば「耐水性がＪＩＳ  Ｌ１０９２  Ａ法（低水圧法）で測定して５００ｍｍＨ２Ｏ以上であり、かつ目付けが３０ｇ／ｍ２以上である、繊維材料からなる基布に金属皮膜層が積層されており、該金属皮膜層表面の赤外線放射率が０．１〜０．５の範囲であることを特徴とする遮熱シート。」が提供される。
【０００９】
ただし、前記の赤外線放射率は、波長４〜２０μｍにおける金属皮膜層表面の積分放射率を測定するものとする。
その際、前記の金属皮膜層がアルミニウムからなることが好ましい。また、前記の繊維材料がポリエステル繊維であることが好ましい。また、前記の基布が、カバーファクター（ＣＦ）が１４００以上の織物であることが好ましい。
【００１０】
ただし、カバーファクター（ＣＦ）は下記式により算出される。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【００１１】
前記の基布において、引裂き強度がＪＩＳ  Ｌ１０９６  Ｄ法（ペンジュラム法）で測定して１５Ｎ以上であることが好ましい。かかる基布に撥水加工が施されていることが好ましい。また、本発明の遮熱シートにおいて、金属皮膜層の上にさらにオレフィン系シートが積層されていることが好ましい。
【００１２】
また、本発明によれば、前記の遮熱シートを、金属皮膜層が内側に位置するよう用いてなる、テントまたは日傘の遮熱用品が提供される。
【発明の効果】
【００１３】
本発明によれば、耐水性を有するだけでなく太陽の強い放射熱をさえぎることができ、さらにはシートで覆われた内部空間の温度上昇を防ぐことができる遮熱シートおよび遮熱用品が得られる。
【発明を実施するための最良の形態】
【００１４】
以下、本発明の実施の形態について詳細に説明する。
まず、本発明の遮熱シートにおいて、基布は繊維材料からなり、耐水性がＪＩＳ  Ｌ１０９２  Ａ法（低水圧法）で測定して５００ｍｍＨ２Ｏ以上（好ましくは５００〜２０００ｍｍＨ２Ｏ）であり、かつ目付けが３０ｇ／ｍ２以上（好ましくは１５０〜３００ｇ／ｍ２）であることが肝要である。
【００１５】
ここで、基布の耐水性が５００ｍｍＨ２Ｏよりも小さいと、遮熱シートをテントや傘などとして使用すると雨漏りするおそれがあり好ましくない。また、目付けが３０ｇ／ｍ２よりも小さいと、太陽の強い放射熱をさえぎることができないだけでなく、布帛の引裂き強度が低下し好ましくない。さらには、かかる目付けは大きいほど遮熱性が向上するが、あまり目付けが大きくなると作業性が低下するおそれがある。
【００１６】
基布を形成する繊維材料としては、特に限定されず、綿、麻、絹等の天然繊維、レーヨンなどの再生繊維、アセテートなどの半合成繊維、ポリエチレンテレフタレート、ポリトリメチレンテレフタレート、ポリ乳酸などに代表されるポリエステル繊維、ポリエーテルエステル繊維、アクリル繊維、ナイロン繊維、アラミド繊維、ポリオレフィン繊維、ポリアリレート繊維、炭素繊維などの合成繊維が例示される。これらの繊維は１種類でもよいし、複数の組合せであってもよい。使用する繊維材料の種類により、高強度、耐摩耗性、難燃性、易リサイクル性、生分解性等の機能を本発明の遮熱シートに付加することができる。なかでも、シートの引裂き強度や染色性等の点でポリエステル繊維が好ましく例示される。
【００１７】
これら繊維の形態も特に限定されるものではなく、長繊維（マルチフィラメント）、短繊維、これらの複合糸条、さらには、仮撚捲縮加工糸、空気加工糸、紡績糸、撚糸等が例示される。該繊維の横断面形状も特に限定されず丸、三角、扁平、中空など適宜選定される。
【００１８】
前記の繊維の総繊度、単糸繊度としては特に限定されないが、耐水性の点で、各々３３〜５５０ｄｔｅｘ（より好ましくは４０〜２２０ｄｔｅｘ）、４．０ｄｔｅｘ以下（より好ましくは０．４〜１．５ｄｔｅｘ）であることが好ましい。特に単糸繊度が４．０ｄｔｅｘよりも大きいと耐水性が低下する恐れがある。
【００１９】
基布の組織は特に限定されないが、前記の耐水性を得る上で、平組織、綾組織、朱子組織、およびこれらの変化組織などの織組織を有する織物であることが好ましい。また、かかる織物は、カバーファクター（ＣＦ）が１４００以上（好ましくは１８００〜４０００、特に好ましくは１９００〜２２００）の高密度織物であることが好ましい。このような高密度であると、前記のような耐水性および後記の引裂き強度が容易に得られる。なお、カバーファクター（ＣＦ）は下記式により算出される。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【００２０】
かかる基布の引裂き強度としては、ＪＩＳ  Ｌ１０９６  Ｄ法（ペンジュラム法）で測定して１５Ｎ以上（好ましくは１５〜３０Ｎ）であると、テントの膜体として使用でき好ましい。
【００２１】
前記の基布には、染色加工、起毛加工、撥水加工、吸湿吸水加工、制電加工、抗菌防臭加工、防炎加工、難燃加工、マイナスイオン発生加工、カレンダー加工など公知の加工が適宜付加されていてもさしつかえない。特に基布に撥水加工が施されていると、耐水性がさらに向上し好ましい。かかる撥水加工は、通常のものでよい。例えば、特許第３１３３２２７号公報や特公平４−５７８６号公報に記載された方法が好適である。すなわち、撥水剤として市販のふっ素系撥水剤（例えば、旭硝子（株）製、アサヒガードＬＳ−３１７）を使用し、必要に応じてメラミン樹脂、触媒を混合して撥水剤の濃度が３〜１５重量％程度の加工剤とし、ピックアップ率５０〜９０％程度で、該加工剤を用いて織物の表面を処理する方法である。加工剤で織物の表面を処理する方法としては、パッド法、スプレー法などが例示され、なかでも、加工剤を織物内部まで浸透させる上でパッド法が最も好ましい。なお、前記ピックアップ率とは、加工剤の織物（加工剤付与前）重量に対する重量割合（％）である。
【００２２】
本発明の遮熱シートは、かかる基布の少なくとも１面に、赤外線放射率が０．１〜０．５（好ましくは０．１〜０．３）の範囲である金属皮膜層が積層されてなるものである。ただし、前記の赤外線表面放射率は、波長４〜２０μｍにおける金属皮膜層表面の積分放射率を測定するものとする。
【００２３】
前記の金属皮膜層は基布の両面に積層されていてもよいが、テント等として使用する際に内側になる面にのみ積層されておればよい。基布に撥水加工が施されている場合には、外側の面に撥水加工された繊維が現れるので、優れた耐水性を呈しながら、シートで覆われた内部空間の温度上昇を防ぐことが可能となる。
【００２４】
ここで、前記の赤外線放射率が０．５以下であることが特に肝要である。赤外線放射率が０．５よりも大きいと、本発明の遮熱シートを金属皮膜層が内側に位置するようなテントとして使用する際、テントからの放射熱がテントのなかの人に伝わり不快感を感じはじめる。
【００２５】
このことは、下記式に示したステファン・ボルツマンの法則でも予測可能である。
【数１】
2007001079.tif 000002
【００２６】
テントは太陽光エネルギーを吸収し高温に達する。仮にテントの温度が９０℃、テント裏側の赤外線放射率が０．５、テント内の人の皮膚温度が３４℃、肌の赤外線放射率が０．９８とし、上記式にて計算すると、テントからの熱放射エネルギーが４２４．３ｋｃａｌ・ｍ−２・ｈ−１となり、人からの放射エネルギー４２５．６ｋｃａｌ・ｍ−２・ｈ−１を下回ることから、放射により熱が人体からテントへ伝達することになり、放射という熱移動の点から人が不快感を感じることはない。
【００２７】
前記の金属皮膜層は、真空蒸着やスパッタリングといった公知の方法で基布の面上に直接積層することができる。金属皮膜層の厚みとしては、１．０×１０−６×１．０×１０−４ｍｍの範囲であることが好ましい。また、金属の種類としては、アルミニウム、銅、金、銀、ニッケル、鉛、クロム等が低放射率であることが知られており好ましいが、コスト、環境面、汎用性を考慮するとアルミニウムが特に好ましい。
【００２８】
本発明の遮熱シートにおいて、金属皮膜層の上に高分子樹脂フィルムがさらに積層されていると、該高分子樹脂フィルムが金属皮膜層の保護フィルムとなり耐久性が向上し、耐水性も向上し好ましい。かかる高分子樹脂フィルムとしては、赤外線放射率の低いオレフィン系樹脂フィルムが特に好ましい。また、かかる高分子樹脂フィルムの厚さとしては、耐久性と柔軟性とのバランスから５〜２０μｍの範囲であることが好ましい。
【００２９】
なお、金属皮膜層の上に高分子樹脂フィルムを積層する場合は、高分子樹脂フィルムに金属皮膜層を形成したのち、金属皮膜層と基布とを接着させると、均一な金属皮膜層が得られやすく好ましい。その際、接着の方法としては特に限定されずラミネーション法や接着剤による方法など通常の方法でよい。
【００３０】
本発明の遮熱シートにおいて、所定の耐水性と目付けを有する基布に、０．１〜０．５と低い赤外線放射率を有する金属皮膜層が積層されているので、耐水性を有するだけでなく太陽の強い放射熱をさえぎることができ、さらにはシートで覆われた内部空間の温度上昇を防ぐことができる。
【００３１】
また、本発明によれば、遮熱シートを、金属皮膜層が内側に位置するよう用いてなる、テントまたは日傘の遮熱用品が提供される。かかる遮熱用品を使用すると、強い太陽光を受けても放射熱がテントのなかの人に伝わらず不快感を感じることがない。
【実施例】
【００３２】
次に本発明の実施例及び比較例を詳述するが、本発明はこれらによって限定されるものではない。なお、実施例中の各測定項目は下記の方法で測定した。
（１）赤外線放射率
赤外線分光放射計ＪＩＲ−５００Ｚ（日本電子（株）製を使用し、４〜２０μｍの波長領域における積分放射率を測定した。
（２）引裂き強度
ＪＩＳ  Ｌ  １０９６  Ｄ法（ペンジュラム法）により測定した。なお、ｎ数は５でその平均値を算出した。
（３）耐水性
ＪＩＳ  Ｌ  １０９２  Ａ法（低水圧法）により測定した。なお、ｎ数は５でその平均値を算出した。
（４）暑熱感評価
無風晴天の日を選び屋外にて、１辺が２ｍのスチールパイプで作製された立方体の天井面を試料にて覆い、３名の被験者にシート下中央に５分間立位安静にしてもらい、下記の指標を用いて暑熱感を報告してもらい、○を２点、△を１点、×を０点とし３名の評価の合計得点をもって暑熱感を評価した。なお、屋外の気温は２８℃であった。
○：放射による暑さを感じない。
△：放射による暑さを少し感じる。
×：天井から暑さを感じる。
【００３３】
［実施例１］
１２７ｄｔｅｘ／１６８ｆｉｌの通常のポリエチレンテレフタレートマルチフィラメントを経緯に用いて、平組織織物を製織した後、該織物に、常法により黒色染色および撥水処理を施した。得られた織物において、目付け１６０ｇ／ｍ２、経糸密度１３８本／２．５４ｃｍ、緯糸密度８２本／２．５４ｃｍ、カバーファクター（ＣＦ）２３５２、引裂き強度２０N、耐水性６００ｍｍＨ２Ｏであった。
【００３４】
一方、厚さ１５μｍのポリエチレンフィルム（東セロ（株）製）の片面に常法によりアルミ蒸着を施した。そして、該フィルムと前記の織物とを、蒸着面が織物と接するようにして、高温高圧処理で貼り合せることにより、遮熱シートを得た。
【００３５】
かくして得られた遮熱シートにおいて、フィルム側から赤外線放射率を測定したところ、０．２４であった。また、フィルムが被験者側になるよう試料を配して暑熱感を評価したところ、シートの表面温度が６５℃に達していたにもかかわらず、３名の被験者全員が○と評価し、６点満点であった。
【００３６】
［実施例２］
実施例１と同じ織物の片面に、常法によりアルミスパッタリングを施して遮熱シートを得た。得られた遮熱シートにおいて、アルミスパッタリング面側から赤外線放射率を測定したところ、０．５０であった。また、アルミスパッタリング面が被験者側になるよう試料を配して暑熱感を評価したところ、シートの表面温度が６５℃に達していたにもかかわらず、１名の被験者が○、２名の被験者が△と評価し、６点満点中４点であった。
【００３７】
［比較例１］
実施例１と同じ織物だけを使用して赤外線放射率を測定したところ、０．９６であった。また、暑熱感を評価したところ、シートの表面温度が６５℃に達しており、３名の被験者が×と評価し、６点満点中０点であった。
【産業上の利用可能性】
【００３８】
本発明によれば、耐水性を有するだけでなく太陽の強い放射熱をさえぎることができ、さらにはシートで覆われた内部空間の温度上昇を防ぐことができる遮熱シートおよび遮熱用品が得られ、工業的価値は極めて大である。